"ポリマーと、ポリマー中に分散した有機変性層状ケイ酸塩とを含んでなるポリマー材料であって、ポリマー材料中のアルカリ金属カチオンおよび/またはアルカリ土類金属カチオンの総含量が1ppm以下であることを特徴とするポリマー材料。有機変性層状ケイ酸塩が、一般式:[式中、R1、R2、R3およびR4はそれぞれ互いに独立して、C1~C18アルキル、C6~C12アリール、1個以上の酸素原子で中断されたC2~C18アルキル、C5~C12シクロアルキル、C1~C18アルキルカルボニル、C1~C18アルキルオキシカルボニル、C5~C12シクロアルキルカルボニル、C6~C12アリールカルボニルを示してよく、これらの基はそれぞれ官能基、アリール、アルキル、アリールオキシ、アルキルオキシ、ハロゲン、ヘテロ原子および/または複素環で置換されていてよいおよび/または1、2、3または4個の二重結合を有してよく、R1、R2、R3およびR4の少なくとも1つが上記意味を有するのであれば、R1、R2、R3およびR4は水素であってよい]で示されるアルキルアンモニウム化合物、並びに溶媒和ブロックと官能性ブロックとを含んでなるブロックコポリマーを含む群から選択される化合物に結合している層状ケイ酸塩を含んでなる、請求項1に記載のポリマー材料であって、溶媒和ブロックが、ポリスチレンスルホン酸、ポリN-アルキルビニルピリジニウムハライド、ポリメタクリル酸、ポリメタクリレート、ポリN-ビニルピロリドン、ポリヒドロキシエチルメタクリレート、ポリビニルエーテル、ポリエチレンオキシド、ポリプロピレンオキシド、ポリビニルメチルエーテル、ポリビニルブチルエーテル、ポリスチレン、ポリエチレンプロピレン、ポリエチルエチレン、ポリイソブチレン、ポリジメチルシロキサンおよび/または部分フッ素化ブロックPFを含む群から選択され、官能性ブロックが、ポリN-アルキルビニルピリジニウムハライド、ポリジメチルシロキサン、部分フッ素化ブロックPF、ポリエチレンオキシド、配位子含有ブロック、メルカプト基含有ブロック、ポリメタクリル酸、ポリスチレンスルホン酸、ポリシクロペンタジエニルメチルノルボルネン、ポリアミノ酸ブロック、PEO-PPO-PEOブロックコポリマーまたはPPO-PEO-PPOブロックコポリマー、ポリエチレンオキシド-ポリメチルメタクリレートブロックまたはポリエチレンオキシド-ポリn-ブチルアクリレートブロックを有するコポリマー、アミン誘導体および/またはポリオキシアルキレンアミンを含む群から選択される、ポリマー材料。一般式:で示されるアルキルアンモニウム化合物が、一般式Iおよび/またはII:[式中、係数mおよびnによって示されている、プロピレンオキシド単位対エチレンオキシド単位の比は1:20~20:1である][式中、RはC10~C20アルキル基を示し、和xyは2~30の範囲である]で示されるプロトン化アンモニウムアルコキシレートである、請求項2に記載のポリマー材料。ポリマー材料中のアルカリ金属カチオンおよび/またはアルカリ土類金属カチオンの総含量が0.1ppm~0.5ppmである、請求項1に記載のポリマー材料。ポリマーがポリカーボネートを含んでなる、請求項1に記載のポリマー材料。層状ケイ酸塩が、蛇紋石、カオリン、タルク、葉蝋石、スメクタイト、バーミキュライト、イライト、雲母および/または脆雲母を含む群から選択される、請求項1に記載のポリマー材料。有機変性層状ケイ酸塩が、アンモニウムアルコキシレートで変性した層状ケイ酸塩を含んでなる、請求項1に記載のポリマー材料。ポリマー中の変性層状ケイ酸塩の割合が0.005重量~5重量である、請求項1に記載のポリマー材料。請求項1~8のいずれかに記載のポリマー材料の、エレクトレット材料としての使用。エレクトレット材料をセンサー、アクチュエーターおよび/または発電機において使用する、請求項9に記載の使用。請求項1~8のいずれかに記載のポリマー材料を含んでなる電気機械変換器。変換器がセンサー、アクチュエーターおよび/または発電機である、請求項11に記載の電気機械変換器。従って、本発明の目的は、エレクトレットとして適しており、容易に製造できる代替のポリマー材料を提供することである。この目的は、ポリマーと、ポリマー中に分散した有機変性層状ケイ酸塩とを含んでなるポリマー材料であって、ポリマー材料中のアルカリ金属カチオンおよび/またはアルカリ土類金属カチオンの総含量が1ppm以下であることを特徴とするポリマー材料による本発明によって達成される。上記カチオン含量は、好ましくは原子吸光分光法AASによって測定してよい。特にナトリウムイオンのそのように少ない含量は、モノマーが加水分解性結合を介して互いに架橋しており、影響を受けやすいポリマーの鎖分解を著しく低減または防止する。ここでは、特にポリカーボネートが考えられる。そのようにして、例えば、常套の処理温度で、ポリマー鎖分解の可能性を考慮する必要もなく、押出法またはカレンダリング法によって、充填材含有ポリマーエレクトレットフィルムを製造することができる。有機変性層状ケイ酸塩を添加しなかったポリマーと比べると、本発明のポリマー材料は、帯電後、より小さい表面電位降下を示す。例えば電圧500Vでのコロナ帯電後、120°Cで24時間調節した後に初期電位と比較した電位降下Ψ/Ψ0は、30~50の範囲である。本発明のポリマー材料は、層状ケイ酸塩分散体を有機化合物と接触させる工程を含む方法であって、有機化合物の全電荷が好ましくは少なくとも単一の正電荷を有し、イオン交換樹脂の存在下で接触を実施する方法によって製造することができる。そのようにして、好ましくは正に荷電している有機化合物によって層状ケイ酸塩から放出された遊離陽イオンの含量を著しく少なくすることができる。これによって、より高価な洗浄工程を採用する必要がなくなる。ポリマーは、層状ケイ酸塩が分散するマトリックスとして役立つ。好ましくは、ポリマーは、均質な分散体である。適当なポリマーは例えば、ポリオレフィン、ポリウレタン、ポリエステル、ポリエーテルおよび/またはポリカーボネートである。本発明では、用語有機変性層状ケイ酸塩とは、有機化合物が結合している層状ケイ酸塩を意味する。好ましくは、有機化合物は、イオン相互作用によって層状ケイ酸塩に結合している。適当な層状ケイ酸塩は特に、先に記載した二層および/または三層層状ケイ酸塩である。二層および/または三層層状ケイ酸塩は、例えばより膨潤性のものにするために、本発明に記載の変性前に予め変性してもよい。しかしながら、とりわけ経済的な理由から、未変性層状ケイ酸塩を使用することが好ましい。層状ケイ酸塩の変性において、層状ケイ酸塩は、分散体の形態で使用する。そのため、分散剤は、正荷電有機変性剤、および層状ケイ酸塩から放出された陽イオンを溶解できなければならない。好ましくは、層状ケイ酸塩の分散は、水および/またはイオン液体を含んでなる分散剤中で実施する。具体的にはイオン液体は、室温で液体であり、カチオンが有機物であるイオン液体である。そのようなイオン液体は、層状ケイ酸塩の変性に使用することもできる。水の使用も有利である。なぜなら水は、蒸留法および/または膜分離法によって精製でき、再び工程に戻すことができるからである。層状ケイ酸塩は、好ましくは、全電荷が少なくとも単一の正電荷を有する有機化合物と接触させる。この全電荷とは、いずれの場合も、有機化合物の1つの分子の全電荷を意味すると理解される。適当な有機化合物はとりわけ、少なくとも1つの単一正電荷を有する有機分子であって、その正電荷が少なくとも1個の第四級アンモニウム基によって、或いは第一級、第二級または第三級アミノ基のプロトン化によってもたらされている有機分子である。しかしながら、別の適当な有機化合物は、とりわけポリマー、特に好ましくはブロックコポリマーである。FoersterおよびAntoniettiFoersterSAntoniettiMAdvancedMaterials10No3195によれば、そのようなブロックコポリマーは、溶媒と相互作用するための溶媒和ブロックと、粒子表面と相互作用するための官能性ブロックとを有する。そのような相互作用は特に、配位子、酸-塩基、静電気および/または複合の低エネルギー型の相互作用であってよい。既に記載したように、有機化合物の分子の全電荷は好ましくは、少なくとも単一の正電荷を有さなければならない。これは特に、分子の官能性ブロックにおいて、適当な基をプロトン化またはアルキル化することによって達成できる。有機化合物は、好ましくは400g/mol~20,000g/mol、より好ましくは1000g/mol~10,000g/molの分子量DIN53240のヒドロキシル価測定に従った分子量を有する。ケイ酸塩の変性では、イオン交換樹脂の存在下、接触を実施する。層状ケイ酸塩から放出された陽イオンは、このイオン交換樹脂に束縛され、Hイオンと交換される。その後、イオン交換樹脂は濾去してよい。このようにして、非常に簡単な方法で、分散体を精製できる。好ましくは、イオン交換樹脂は、塩基性および酸性イオン交換樹脂を含んでなる。そして、有機化合物の官能基のプロトン化に由来する陽イオンも束縛され、濾去される。例として、アミン系有機化合物を塩酸でプロトン化した際の塩化物イオンを挙げることができる。精製工程は、分散体の導電率を測定することによってモニターすることができる。以下において、本発明を、全く異なることが明らかに起こらない限り所望通りに互いに組み合わせることができる好ましい態様に関連して記載する。また、本発明において、全く異なることが明らかに起こらない限り、用語a、anなどが数に関するものであるとは理解されないことも留意すべきである。本発明のポリマー材料の一態様では、有機変性層状ケイ酸塩は、一般式:[式中、R1、R2、R3およびR4はそれぞれ互いに独立して、C1~C18アルキル、C6~C12アリール、1個以上の酸素原子で中断されたC2~C18アルキル、C5~C12シクロアルキル、C1~C18アルキルカルボニル、C1~C18アルキルオキシカルボニル、C5~C12シクロアルキルカルボニル、C6~C12アリールカルボニルを示してよく、これらの基はそれぞれ官能基、アリール、アルキル、アリールオキシ、アルキルオキシ、ハロゲン、ヘテロ原子および/または複素環で置換されていてよいおよび/または1、2、3または4個の二重結合を有してよく、R1、R2、R3およびR4の少なくとも1つが上記意味を有するのであれば、R1、R2、R3およびR4は水素であってよい]で示されるアルキルアンモニウム化合物、並びに溶媒和ブロックと官能性ブロックとを含んでなるブロックコポリマー[ここで、溶媒和ブロックは、ポリスチレンスルホン酸、ポリN-アルキルビニルピリジニウムハライド、ポリメタクリル酸、ポリメタクリレート、ポリN-ビニルピロリドン、ポリヒドロキシエチルメタクリレート、ポリビニルエーテル、ポリエチレンオキシド、ポリプロピレンオキシド、ポリビニルメチルエーテル、ポリビニルブチルエーテル、ポリスチレン、ポリエチレンプロピレン、ポリエチルエチレン、ポリイソブチレン、ポリジメチルシロキサンおよび/または部分フッ素化ブロックPFを含む群から選択され、官能性ブロックは、ポリN-アルキルビニルピリジニウムハライド、ポリジメチルシロキサン、部分フッ素化ブロックPF、ポリエチレンオキシド、配位子含有ブロック、メルカプト基含有ブロック、ポリメタクリル酸、ポリスチレンスルホン酸、ポリシクロペンタジエニルメチルノルボルネン、ポリアミノ酸ブロック、PEO-PPO-PEOブロックコポリマーまたはPPO-PEO-PPOブロックコポリマー、ポリエチレンオキシド-ポリメチルメタクリレートブロックまたはポリエチレンオキシド-ポリn-ブチルアクリレートブロックを有するコポリマー、アミン誘導体および/またはポリオキシアルキレンアミンを含む群から選択される]を含む群から選択される化合物に結合している層状ケイ酸塩を含んでなる。本発明の範囲では、用語アルキルとは、いずれも分岐または非分岐であってよく、非置換或いは一置換または多置換であってよい、非環式の飽和または不飽和脂肪族炭化水素基を意味する。アルキルは好ましくは、メチル、エチル、n-プロピル、2-プロピル、n-ブチル、イソブチル、sec-ブチル、tert-ブチル、n-ペンチル、イソペンチル、ネオペンチル、n-ヘキシル、n-ヘプチル、n-オクチル、n-ノニル、n-デシル、およびn-オクタデシルまでのより高級の同族体を含む群から選択される。本発明の範囲では、用語アリールとは、12員環までの芳香族炭化水素、特にフェニルおよびナフチルを意味する。それぞれのアリール基は非置換或いは一置換または多置換であってよく、その置換基は、同じまたは異なっていてよく、アリールの所望の可能な位置に存在してよい。アリールは好ましくは、フェニル、1-ナフチルおよび2-ナフチルを含む群から選択され、これらの基はそれぞれ、非置換或いは一置換または多置換であってよい。特に好ましいアリールは、非置換或いは一置換または多置換のフェニルである。ハロゲンは特に、F、Cl、BrおよびIである。ヘテロ原子は特に、N、P、OおよびSである。用語複素環とは、特に3員環~10員環である芳香族ではない飽和または不飽和脂肪族シクロアルキルであって、少なくとも1個、場合により2個または3個の炭素原子が、いずれもO、S、S=O2、N、NHおよびNC1~8アルキル好ましくはNCH3からなる群から互いに独立して選択されるヘテロ原子またはヘテロ原子基によって置換されており、環の炭素原子が非置換或いは一置換または多置換であってよい、シクロアルキルを包含する。用語複素環は、複素環式芳香族基も包含する。この用語は、少なくとも1個、場合により、2個、3個、4個または5個のヘテロ原子を有する5員環または6員環芳香族基であって、ヘテロ原子がいずれもS、NおよびOからなる群から互いに独立して選択され、ヘテロアリール基が非置換或いは一置換または多置換であってよく、ヘテロアリールが置換されている場合は置換基は同じまたは異なっていてよく、ヘテロアリールの所望の可能な位置に存在してよい、芳香族基を意味する。有利には、一般式:で示されるアルキルアンモニウム化合物は、一般式Iおよび/またはII:[式中、係数mおよびnによって示されている、プロピレンオキシド単位対エチレンオキシド単位の比は1:20~20:1である][式中、RはC10~C20アルキル基を示し、和xyは2~30の範囲である]で示されるプロトン化アンモニウムアルコキシレートである。一般式Iにおいて係数mおよびnによって示されている、プロピレンオキシド単位対エチレンオキシド単位の比は、好ましくは4:1~6:1であってよい。数平均分子量は、好ましくは500g/mol~5000g/mol、より好ましくは1800g/mol~2200g/molの範囲である。このタイプの化合物は、Jeffamine登録商標の商品名で市販されている。一般式IIにおいて、C10~C20アルキル基Rは、例えば、コシル、オレイルまたはステアリルであってよい。好ましくは、和xyは、10~25の範囲である。このタイプの化合物は、Genamine登録商標の商品名で市販されている。本発明のポリマー材料の別の態様では、ポリマー材料中のアルカリ金属カチオンおよび/またはアルカリ土類金属カチオンの総含量は0.1ppm~0.5ppmである。好ましくは、総含量は0.2ppm~0.4ppmである。本発明のポリマー材料の別の態様では、ポリマーはポリカーボネートを含んでなる。このタイプのポリマーは特に、不純物に影響されやすい。ポリカーボネートは、ポリマー鎖長が分解することによって、イオン状の添加剤由来不純物と反応する。これは一般に、ポリマーの曇りおよび/または黄変/茶変として発現する。本発明のポリマー材料の別の態様では、層状ケイ酸塩は、蛇紋石、カオリン、タルク、葉蝋石、スメクタイト、バーミキュライト、イライト、雲母および/または脆雲母を含む群から選択される。スメクタイトが好ましい。スメクタイトは、本発明において特に好ましい層状ケイ酸塩であるモンモリロナイトも包含する。本発明のポリマー材料の別の態様では、ポリマー中の変性層状ケイ酸塩の割合は、0.005重量~5重量である。この割合は、好ましくは0.007重量~1重量または0.01重量~0.1重量である。ポリマーの重量割合は、添加したあらゆる添加剤、充填材などを含んで計算する。本発明は更に、本発明のポリマー材料の、エレクトレット材料としての使用も提供する。このエレクトレット材料は、電気機械機器、例えば圧電機器において使用されてよい。好ましくは、エレクトレット材料は、センサー、アクチュエーターおよび/または発電機において使用する。特に、エレクトレット材料は、マイクロホンまたは拡声器において、例えば音響膜として、振動変換器において、焦電検出器において、またはコンデンサーにおいて使用する。そのようなエレクトレット要素は、例えば、圧縮成形、特に溶融圧縮成形、ドクターブレードによる塗布、特にドクターブレードによる溶液塗布、引き塗り、回転塗布、噴霧、押出、特にフィルム押出、吹込成形、特にフィルム吹込成形、および/またはカレンダリングによって製造することができる。エレクトレット要素の帯電は、摩擦帯電、電子線衝撃、電場におけるポリマーメルトの冷却、電圧またはコロナ放電の印加によって実施することができる。本発明はまた、本発明のポリマー材料を含んでなる電気機械変換器も提供する。好ましくは、そのような電気機械変換器は、特にマイクロホンまたは拡声器例えば音響膜としてにおける、振動変換器における、または焦電検出器における、センサー、アクチュエーターおよび/または発電機である。以下の実施例によって本発明を説明するが、本発明はこれらに限定されない。図1は、変性ポリカーボネート材料および未変性ポリカーボネート材料についての表面電位降下の経時変化を示す。実施例1:Jeffamine登録商標M2005を用いた有機変性層状ケイ酸塩の調製Jeffamine登録商標M2005Huntsmanは、式:で示され、プロピレンオキシド単位対エチレンオキシド単位のモル比29:6および分子量Mw2000g/molを有するポリエーテルアミンである。天然未変性層状ケイ酸塩PolymerGradeMontmorillonitePGV、製品番号105934、NordmannRassmannGmbHの5蒸留水中分散体3kgを、振盪浴で一晩振盪した。三ツ口フラスコ内で濃塩酸を用いてpH値2になるまで撹拌しながら調整した蒸留水700mLに、340.2gのJeffamine登録商標M2005を添加し、湯浴を用いて80°Cに加熱した。層状ケイ酸塩懸濁液を滴加した。滴加中pH値をモニターし、pH値が約3で維持されるように必要であれば濃塩酸で調整した。混合物を80°Cで更に3時間撹拌した。次いで、混合物を撹拌しながらゆっくり室温に冷却した。このようにして得られた分散体を、吸引機器を用いて濾過し、固体と液体とに分離し、新しい蒸留水に湿潤固体を再度添加した。その結果、懸濁液の導電率は、約4mS/cmから約1mS/cmに低下した。分散体の導電率をモニターしながら、再分散させた固体500μm篩上に保持された樹脂のみを使用に、イオン交換樹脂Lewatit登録商標UltraPure1294MD、Lanxess、塩基性陰イオン交換樹脂と酸性陽イオン交換樹脂との1:1混合物を撹拌しながら添加した。導電率が20μS/cm未満の値に低下したとき、添加を停止した。最後に、400μm篩を用いてイオン交換体を分離除去した。吸引濾過器を用いた濾過によって、変性層状ケイ酸塩を分散体から分取した。湿潤層状ケイ酸塩を少量の水に再分散させ、液体窒素に滴加し、凍結乾燥させた。実施例2:Genamine登録商標S080を用いた有機変性層状ケイ酸塩の調製Genamine登録商標S080Clariantは、式:[式中、xy=8、Rはステアリルである]で示されるステアリルアミノエトキシレートである。天然未変性層状ケイ酸塩PolymerGradeMontmorillonitePGV、製品番号105934、NordmannRassmannGmbHの5蒸留水中分散体3kgを、振盪浴で一晩振盪した。三ツ口フラスコ内で濃塩酸を用いてpH値2になるまで撹拌しながら調整した蒸留水700mLに、107.5gのGenamine登録商標S080を添加し、湯浴を用いて80°Cに加熱した。層状ケイ酸塩懸濁液を滴加した。滴加中pH値をモニターし、pH値が約3で維持されるように必要であれば濃塩酸で調整した。混合物を80°Cで更に3時間撹拌した。次いで、混合物を撹拌しながらゆっくり室温に冷却した。このようにして得られた分散体を、吸引機器を用いて濾過し、固体と液体とに分離し、新しい蒸留水に湿潤固体を再度添加した。その結果、懸濁液の導電率は、約4mS/cmから約1mS/cmに低下した。分散体の導電率をモニターしながら、再分散させた固体500μm篩上に保持された樹脂のみを使用に、イオン交換樹脂Lewatit登録商標UltraPure1294MD、Lanxess、塩基性陰イオン交換樹脂と酸性陽イオン交換樹脂との1:1混合物を撹拌しながら添加した。導電率が20μS/cm未満の値に低下したとき、添加を停止した。最後に、400μm篩を用いてイオン交換体を分離除去した。吸引濾過器を用いた濾過によって、変性層状ケイ酸塩を分散体から分取した。湿潤層状ケイ酸塩を少量の水に再分散させ、液体窒素に滴加し、凍結乾燥させた。実施例3:変性層状ケイ酸塩の乾燥およびポリマーへの配合実施例2の層状ケイ酸塩を乾燥し、次いで、ポリマー中の変性層状ケイ酸塩の濃度が1重量となるように、ポリカーボネートMakrolon登録商標1140、BayerMaterialScienceAGと一緒に押し出した。続いて、粘度測定によって、得られた物質の分子量低下を分析した。分子量低下は、層状ケイ酸塩物質とポリマーとの適合性および純度の適当な指標である。層状ケイ酸塩物質が高い割合の特にナトリウムイオン状の不純物を含有するならば、ポリマーここでは、不純物に特に影響されやすいポリカーボネートの分子量は、層状ケイ酸塩物質の配合後、元の値と比べて著しく低下する。ポリカーボネートの分子量変化を測定する方法は、ポリカーボネートの処理前および処理後の動的粘度を測定する方法である。この方法では、溶解ポリマーがウベローデ粘度計を流下するのに要する時間を測定し、次いで、ポリマー溶液とその溶媒との粘度差を測定する。それらから、ポリマー溶液の質量濃度を考慮して、粘度数を計算することができる。粘度数はポリマーの分子量と相関している。純粋なポリカーボネートについての1.320に対して、1.312の相対粘度が得られた。従って、本発明に従って製造した高純度の層状ケイ酸塩物質の配合は、ポリカーボネートの分子量に有意な悪影響を与えなかった。実施例4:変性層状ケイ酸塩添加剤によるポリカーボネートの電荷貯蔵能の増大実施例2の変性層状ケイ酸塩を乾燥し、次いで、ポリマー中の変性層状ケイ酸塩の濃度が0.01重量となるように、ポリカーボネートMakrolon登録商標3108、BayerMaterialScienceAGと一緒にニーダーで配合した。得られた顆粒を、一軸スクリュー押出機で、100μmの厚さを有するフィルムに押し出した。フィルムを、電圧500Vでのコロナ帯電により帯電させた。次いで、120°Cの温度で24時間にわたって、等温での表面電荷の低下を測定した。結果を図1に示す。図1において、上の曲線実線は、本発明の実施例において変性したポリカーボネートについての、初期表面電位Ψ0から出発した表面電位Ψの経時降下を示している。下の曲線破線は、比較のために、未変性ポリカーボネーについての曲線を示す。変性層状ケイ酸塩を添加することによって、ポリカーボネートの電荷貯蔵能を改良できたことが見いだされた。120°Cで24時間後、未変性ポリカーボネーでは、初期表面電位の18しか保持されていなかったが、添加剤含有ポリマーでは、その値は50であった。実施例5:変性層状ケイ酸塩添加剤によるポリカーボネートの電荷貯蔵能の増大実施例1の変性層状ケイ酸塩を使用した以外は、実施例4と同じ手順を繰り返した。2つの実験で、ポリカーボネート中の変性層状ケイ酸塩の濃度を0.03重量と0.06重量とした。いずれの場合も、120°Cで24時間後、初期値の36の表面電位が測定された。"